(57)【特許請求の範囲】
【請求項１】
少なくとも２つの６員環を有する液晶性骨格を部分構造として有する環状アルコール又はフェノールの（メタ）アクリル酸エステルである単官能（メタ）アクリレート及び非イオン性界面活性剤を含有し、室温で液晶相を示すことを特徴とするホメオトロピック配向又はねじれ配向光学異方体用重合性液晶組成物。
【請求項２】
単官能（メタ）アクリレートが、一般式（Ｉ）
【化１】
0003783871.tif 000010
（式中、Ｘは水素原子又はメチル基を表わし、６員環Ａ、Ｂ及びＣはそれぞれ独立的に、
【化２】
0003783871.tif 000011
を表わし、ｎは０又は１の整数を表わし、ｍは１から４の整数を表わし、Ｙ1及びＹ2はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ2＝ＣＨＣＨ2ＣＨ2−又は−ＣＨ2ＣＨ2ＣＨ＝ＣＨ−を表わし、Ｙ3は単結合、−ＣＯＯ−、−ＯＣＯ−を表わし、Ｒは水素原子、ハロゲン原子、シアノ基、炭素原子数１〜２０のアルキル基、アルコキシ基、アルケニル基又はアルケニルオキシ基を表わす。）で表わされる化合物である請求項１記載の重合性液晶組成物。
【請求項３】
一般式（Ｉ）において、６員環Ａ、Ｂ及びＣはそれぞれ独立的に
【化３】
0003783871.tif 000012
を表わし、ｍは１又は２の整数を表わし、Ｙ1及びＹ2はそれぞれ独立的に単結合又は−Ｃ≡Ｃ−を表わし、Ｒはハロゲン原子、シアノ基、炭素原子数１〜２０のアルキル基、アルコキシル基又はアルケニル基を表わす請求項２記載の重合性液晶組成物。
【請求項４】
請求項１、２又は３記載の重合性液晶組成物を用いたホメオトロピック配向又はねじれ配向光学異方体用光学異方体の製造方法において、
（１）基板に配向処理を施す第１工程
（２）前記基板の配向処理を施した面に、重合性液晶組成物を塗布する第２工程
（３）前記重合性液晶組成物を重合させて光学異方体を形成する第３工程を有することを特徴とする製造方法。
【請求項５】
重合が光重合である請求項４記載の光学異方体の製造方法。
【請求項６】
請求項４又は５記載の製造方法で得られたホメオトロピック配向又はねじれ配向光学異方体用光学異方体。
【発明の詳細な説明】
【技術分野】
【０００１】
本発明は、液晶ディスプレイの光学補償板や偏光プリズム等の材料として有用な重合性液晶組成物、これを重合してなる光学異方体及びその製造方法に関する。
【背景技術】
【０００２】
近年、液晶ディスプレイ素子の表示品位の向上と軽量化の両立に対する要求から、補償板として内部の分子の配向構造が制御された高分子フィルムが求められている。これに応える技術として、液晶性高分子を用いる方法（特許文献１から５参照）や、２官能液晶性アクリレート化合物又は組成物を用いる方法（特許文献６参照）が知られているが、これらの技術はフィルム内部の分子の配向構造の均一性や、フィルムの耐熱性に問題があった。この問題を解決するために本発明者等は、室温において液晶性を有する重合性液晶組成物とその組成物を光重合して得られる内部の配向構造が制御された高分子フィルム（光学異方体）を先に提案した。該発明では重合性液晶組成物を１枚の基板に担持させるか、又は２枚の基板に挟持させた後、光重合を行ない光学異方体を製造している。この際に、１枚の基板を用いる製造方法では、２枚の基板を用いる製造方法と比較して製造コストを低くすることができる。しかしながら、１枚の基板用いる製造方法は、２枚の基板を用いる製造方法と比較して光学異方体の膜厚制御が難しいため、光学異方体の膜厚むらが生じ易いという欠点もあった。
【０００３】
【特許文献１】特開平３−２８８２２号公報
【特許文献２】特開平４−３０２２号公報
【特許文献３】特開平４−５５８１３号公報
【特許文献４】特開平５−２７２３５号公報
【特許文献５】特開平５−６１０３９号公報
【特許文献６】特開平３−１４０２９号公報
【発明の開示】
【発明が解決しようとする課題】
【０００４】
本発明が解決しようとする課題は、重合性液晶組成物の重合によって光学異方体を製造する際に、光学異方体の膜厚むらの発生を低減することが可能な重合性液晶組成物を提供することにある。また、これを光重合することにより得られる光学異方体、及びその製造方法をも提供する。
【課題を解決するための手段】
【０００５】
本発明者等は上記課題を解決するために、重合性液晶組成物に着目して鋭意研究を重ねた結果、本発明を提供するに至った。
【０００６】
即ち、本発明は少なくとも２つの６員環を有する液晶性骨格を部分構造として有する環状アルコール、フェノール又は芳香族ヒドロキシ化合物の（メタ）アクリル酸エステルである単官能（メタ）アクリレート及び非イオン性界面活性剤を含有し、液晶相を示すことを特徴とするホメオトロピック配向又はねじれ配向光学異方体用重合性液晶組成物を提供する。
【０００７】
また、本発明の重合性液晶組成物を用いて
（１）基板に配向処理を施す第１工程
（２）前記基板の配向処理を施した面に、重合性液晶組成物を塗布する第２工程
（３）前記重合性液晶組成物を重合させて光学異方体を形成する第３工程
を有する光学異方体の製造方法、及びこれより得られた光学異方体をも提供する。
【発明の効果】
【０００８】
本発明の重合性液晶組成物は、基板上に塗布する際のレベリング性が良いため、塗布後の光重合によって得られた光学異方体の膜厚むらを低減することが可能である。
【発明を実施するための最良の形態】
【０００９】
以下、本発明の重合性液晶組成物について更に詳細に説明する。本発明の重合性液晶組成物は、界面活性剤を含有することにより重合性液晶組成物の表面張力を下げたものである。したがって、本発明の重合性液晶組成物は、基板に塗布する際のレベリング性が向上し、膜厚むらの発生を低減できる特徴を有する。また、少なくとも２つの６員環を有する液晶性骨格を部分構造として有する環状アルコール、フェノール又は芳香族ヒドロキシ化合物のアクリル酸又はメタクリル酸エステルである単官能アクリレート又は単官能メタクリレートを含有することから、液晶相を室温付近で発現させることができ、そのため重合性液晶組成物を配向させた状態での光重合の際に、意図しない熱重合の誘起を避け、均一な配向状態の固定化が可能であるという特徴も有する。
【００１０】
本発明の重合性液晶組成物に含有される界面活性剤は、イオン性界面活性剤、非イオン性界面活性剤の区別はないが、重合性液晶組成物に含有される界面活性剤以外の成分との相溶性が良好である必要がある。含有することができる界面活性剤としては、アルキルカルボン酸塩、アルキルリン酸塩、アルキルスルホン酸塩、フルオロアルキルカルボン酸塩、フルオロアルキルリン酸塩、フルオロアルキルスルホン酸塩、ポリオキシエチレン誘導体、フルオロアルキルエチレンオキシド誘導体、ポリエチレングリコール誘導体、アルキルアンモニウム塩、フルオロアルキルアンモニウム塩類、シリコーン誘導体等をあげることができる。更に具体的には「ＭＥＧＡＦＡＣ Ｆ−１１０」、「ＭＥＧＡＦＡＣＦ−１１３」、「ＭＥＧＡＦＡＣ Ｆ−１２０」、「ＭＥＧＡＦＡＣ Ｆ−８１２」、「ＭＥＧＡＦＡＣ Ｆ−１４２Ｄ」、「ＭＥＧＡＦＡＣ Ｆ−１４４Ｄ」、「ＭＥＧＡＦＡＣ Ｆ−１５０」、「ＭＥＧＡＦＡＣ Ｆ−１７１」、「ＭＥＧＡＦＡＣＦ−１７３」、「ＭＥＧＡＦＡＣ Ｆ−１７７」、「ＭＥＧＡＦＡＣ Ｆ−１８３」、「ＭＥＧＡＦＡＣ Ｆ−１９５」、「ＭＥＧＡＦＡＣ Ｆ−８２４」、「ＭＥＧＡＦＡＣ Ｆ−８３３」（以上、大日本インキ化学工業株式会社製）、「Ｌ−７７」、「Ｌ−７２０」、「Ｌ−７２２」、「Ｌ−７００１」、「Ｌ−７００２」、「Ｌ−７６０２」、「Ｌ−７６０４」、「Ｌ−７６０５」、「Ｌ−７６０７Ｎ」、「Ｙ−７００６」、「ＦＺ−２１０４」、「ＦＺ−２１１０」、「ＦＺ−２１２０」、「ＦＺ−２１６１」、「ＦＺ−２１６２」、「ＦＺ−２１６３」、「ＦＺ−２１６４」、「ＦＺ−２１６５」、「ＦＺ−２１６６」、「ＦＺ−２１７１」（以上、日本ユニカー株式会社製）等の例をあげることができる。
【００１１】
本発明の重合性液晶組成物中における界面活性剤の好ましい添加量は、重合性液晶組成物中に含有される界面活性剤以外の成分や、使用温度等によって異なるが、重合性液晶組成物中の総量が０．０１〜１０重量％の範囲にあることが好ましく、０．０３〜５重量％の範囲にあることが特に好ましい。含有量が０．０１重量％より低いときは目的とする効果が得にくく、１０重量％より高いときは、重合性液晶組成物の液晶性が著しく損なわれてしまうため好ましくない。
【００１２】
本発明の重合性液晶組成物に含有される前記アクリレート又はメタクリレート化合物（以下、本発明に係わる重合性化合物とする。）は、詳しくは一般式（Ｉ）
【００１３】
【化１】
0003783871.tif 000002
（式中、Ｘは水素原子又はメチル基を表わし、６員環Ａ、Ｂ及びＣはそれぞれ独立的に、
【００１４】
【化２】
0003783871.tif 000003
【００１５】
を表わし、ｎは０又は１の整数を表わし、ｍは１から４の整数を表わし、Ｙ1及びＹ2はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ2＝ＣＨＣＨ2ＣＨ2−又は−ＣＨ2ＣＨ2ＣＨ＝ＣＨ−を表わし、Ｙ3は単結合、−ＣＯＯ−、−ＯＣＯ−を表わし、Ｒは水素原子、ハロゲン原子、シアノ基、炭素原子数１〜２０のアルキル基、アルコキシ基、アルケニル基又はアルケニルオキシ基を表わす。）で表わされる。
【００１６】
上記一般式（Ｉ）において、６員環Ａ、Ｂ及びＣはそれぞれ独立的に
【００１７】
【化３】
0003783871.tif 000004
を表わし、ｍは１又は２の整数を表わし、Ｙ1及びＹ2はそれぞれ独立的に、単結合又は−Ｃ≡Ｃ−を表わし、Ｒはハロゲン原子、シアノ基、炭素原子数１〜２０のアルキル基、アルコキシル基又はアルケニル基を表わすことが好ましい。
【００１８】
本発明に係わる重合性化合物の代表的なものの例と、その相転移温度を示すが、本発明で使用することができる重合性化合物は、これらの化合物に限定されるものではない。
【００１９】
【化４】
0003783871.tif 000005
【００２０】
【化５】
0003783871.tif 000006
【００２１】
【化６】
0003783871.tif 000007
【００２２】
（上記中、シクロヘキサン環はトランスシクロヘキサン環を表わし、また相転移温度スキームのＣは結晶相、Ｎはネマチック相、Ｓはスメクチック相、Ｉは等方性液体相を表わし、数字は相転移温度を表わす。）
本発明に係わる重合性化合物は、単独で用いても、２種以上の化合物を混合して用いてもよい。
【００２３】
また、本発明の重合性液晶組成物には重合性官能基を有していない液晶化合物を、重合性液晶組成物中の総量が１０重量％を超えない範囲で添加してもよい。重合性官能基を有していない液晶化合物としてはネマチック液晶化合物、スメクチック液晶化合物、コレステリック液晶化合物等の通常この技術分野で液晶と認識されるものであれば特に制限なく用いることができるが、その添加量が増えるに従い、重合性液晶組成物を光重合して得られる光学異方体の機械的強度が低下する傾向にあるので、添加量を適宜調整する必要がある。
【００２４】
また、液晶性を示さない重合性の化合物も添加することができる。このような化合物としては、通常この技術分野で高分子形成性モノマーあるいは高分子形成性オリゴマーとして認識されるものであればよいが、アクリレート化合物が特に好ましい。
【００２５】
これらの液晶化合物又は重合性化合物は適宜選択して組み合わせて添加してもよいが、少なくとも得られる重合性液晶組成物の液晶性が失われないように、各成分の添加量を調整することが必要である。
【００２６】
また、本発明の重合性液晶組成物には、その重合反応性を向上させることを目的として、光重合開始剤や増感剤を添加してもよい。ここで、使用することができる光重合開始剤としては、例えば、公知のベンゾインエーテル類、ベンゾフェノン類、アセトフェノン類、ベンジルケタール類等を挙げることができる。その添加量は、重合性液晶組成物中の含有量が１０重量％以下の範囲であることが好ましく、５重量％以下が特に好ましい。
【００２７】
また、本発明の重合性液晶組成物には、その保存安定性を向上させるために、安定剤を添加してもよい。ここで使用することができる安定剤としては公知のヒドロキノン、ヒドロキノンモノアルキルエーテル類、第三ブチルカテコール等を挙げることができる。その安定剤の添加量は、重合性液晶組成物中の総量が０．０５重量％以下の範囲であることが好ましい。
【００２８】
また、本発明の重合性液晶組成物には、光学異方体に２色性を付与するために、２色性色素を添加してもよい。使用することができる二色性色素は、アゾ系、アゾキシ系、アントラキノン系、ペリレン系等があり、これらの色素を単独又は混合して用いることができる。このような二色性色素としては、例えば、「ＬＳＹ−１１６」、「ＬＳＲ−４０１」、「ＬＳＲ−４０６」、「ＬＳＲ−４２６」、「ＬＳＢ−２７８」、「ＬＳＢ−３５０」（以上、三菱化学株式会社製）、「ＳＩ−２０９」、「Ｍ−７１０」、「Ｍ−３６１」、「Ｍ−８６」、「Ｍ−６１８」、「ＳＩ−２５２」、「Ｍ−７７７」、「Ｍ−３７０」、「Ｍ−１３７」、「Ｍ−１４１」、「Ｍ−４３８」、「Ｍ−４１２」、「Ｍ−３４」、「Ｍ−４３０」、「Ｍ−４０６」、「Ｓ−３０１」、「Ｓ−３０４」、「Ｍ−６７６」（以上、三井東圧株式会社製）を挙げることができる。これらの２色性色素の添加する場合の添加量は、製造する光学異方体の用途によるが、重合性液晶組成物中の総量が０．１〜１０重量％の範囲になるように調整するのが好ましく、０．２〜２重量％の範囲が特に好ましい。
【００２９】
更に、本発明の重合性液晶組成物には、重合性液晶組成物を光重合させて製造される光学異方体中に液晶分子骨格の螺旋構造を導入する目的で、光学活性化合物を添加してもよい。ここで使用することができる光学活性化合物は、それ自体が液晶性を示す必要はなく、また重合性官能基を有していても、有していなくてもよい。またそのねじれの向きは使用する目的によって適宜選択することができる。そのような光学活性化合物としては、例えば、光学活性基としてコレステリル基を有するペラルゴン酸コレステロール、ステアリン酸コレステロール、光学活性基として２−メチルブチル基を有する「ＣＢ−１５」、「Ｃ−１５」（以上ＢＤＨ社製）、「Ｓ１０８２」（メルク社製）、「ＣＭ−１９」、「ＣＭ−２０」、「ＣＭ」（以上チッソ社製）、光学活性基として１−メチルヘプチル基を有する「Ｓ−８１１」（メルク社製）、「ＣＭ−２１」、「ＣＭ−２２」（以上チッソ社製）を挙げることができる。この光学活性化合物の添加量は、製造される光学異方体の用途により適宜調整するのが好ましい。
【００３０】
次に、上記重合性液晶組成物の重合により得られる光学異方体の製造方法について更に詳細に説明する。本発明の製造方法は、
（１）基板に配向処理を施す第１工程
（２）前記基板の配向処理を施した面に、重合性液晶組成物を塗布する第２工程
（３）前記重合性液晶組成物を重合させて光学異方体を形成する第３工程を有するものである。
【００３１】
重合性液晶組成物の一定方向への配向は、重合性液晶組成物を塗布する基板として、例えば、基板表面を布等でラビング処理したものや、あるいは基板表面へのＳｉＯ2 を斜方蒸着したものを用いれば達成することができる。また、このような配向処理を施した基板を用いない場合には、電場又は磁場を利用する方法を挙げることができる。これらの配向手段は単独で用いても、また組み合わせて用いてもよい。その中でも、基板表面を布等でラビング処理した基板を用いる方法は、その簡便性から特に好ましい。
【００３２】
このとき使用することができる基板は、有機材料、無機材料を問わずに用いることができる。具体的な例を挙げると有機材料としては、例えば、ポリエチレンテレフタレート、ポリカーボネート、ポリイミド、ポリメタクリル酸メチル、ポリスチレン、ポリエチレン、ポリ塩化ビニル、ポリテトラフルオロエチレン、ポリクロロトリフルオロエチレン、ポリアリレート、ポリスルホン、セルロース、ポリエーテルエーテルケトン、また無機材料としては例えば、シリコン、ガラス等を挙げることができる。また偏光フィルムを基板として用いると、偏光フィルムに直接光学異方体を作り込むことが可能であり、このようにして得られる光学異方体は、楕50
円偏光フィルムとして、液晶ディスプレイの構成部品として好適に用いることができる。
【００３３】
これらの基板を布等でラビングすることによって適当な配向性を得られないときは、公知の方法に従ってポリイミド薄膜又はポリビニルアルコール薄膜等の有機薄膜を基板表面に形成し、これを布等でラビングしてもよい。また通常のＴＮ又はＳＴＮセルで使用されているようなプレチルト角を与えるポリイミド薄膜を積極的に用いることは、光学異方体の内部構造を更に精密に制御できることから特に好ましい。また、電場によって配向状態を制御する場合には、電極層を有する基板を使用することができ、この場合は電極上に前述のポリイミド薄膜等の有機薄膜を形成することが好ましい。なお、本発明の重合性液晶組成物において、含有する界面活性剤によっては、液晶分子を配列させるものもあるので、このような液晶材料を用いる場合は、特に基板に配向処理を施さなくてもよい。
【００３４】
重合の方法としては、迅速な重合の進行が望ましいので、紫外線又は電子線等のエネルギー線を前述の基板に照射することによって、光重合させる方法が好ましい。エネルギー線は、本発明の重合性液晶組成物を塗布した基板面又は塗布していない基板面のどちらから照射してもよいが、塗布していない基板面に照射する場合、用いる基板は透明性を有していなければならない。また、重合時の温度は、本発明で使用する重合性液晶組成物の液晶状態が保持される温度でなければならないが、熱重合を避ける意味からもできるだけ室温に近い温度が好ましい。
【００３５】
また、このような本発明の方法によって作製される光学異方体は、基板から剥離して用いても、また剥離せずに基板に担持させたまま用いてもよい。
【実施例】
【００３６】
以下、本発明の実施例を示し、本発明を更に詳細に説明する。しかしながら、本発明はこれらの実施例に限定されるものではない。
（実施例１）式（ａ）
【００３７】
【化７】
0003783871.tif 000008
の化合物５０重量部及び式（ｄ）
【００３８】
【化８】
0003783871.tif 000009
の化合物５０重量部及び光重合開始剤「ＩＲＧ−６５１」（チバガイギー社製）１．５重量部及び非イオン性界面活性剤「ＭＥＧＡＦＡＣ Ｆ−１７７」（大日本インキ化学工業株式会社製）０．５重量部からなる重合性液晶組成物（Ａ）を調製した。得られた組成物は室温でネマチック相を示し、ネマチック相から等方性液体相への相転移温度は４２℃であった。また、２５℃におけるｎe （異常光屈折率）は１．６４であり、ｎo（常光屈折率）は１．５２であった。
【００３９】
次に、重合性液晶組成物（Ａ）をスピンコーターを用いてガラス基板上に膜厚が１０ミクロンになるように塗布した。この重合性液晶組成物（Ａ）を塗布したガラス基板を、２枚の偏光フィルムの間において観察したところ、重合性液晶組成物（Ａ）は均一なホメオトロピック配向しており、且つ膜厚むらもなかった。
次に、重合性液晶組成物（Ａ）を塗布したガラス基板を窒素気流下において、室温で紫外線ランプ（ＵＶＰ社製、ＵＶＧＬ−２５）を用いて１６０ｍＪ／ｃｍ2の光量の紫外線を照射し、重合性液晶組成物を光重合させて光学異方体を作製した。得られた光学異方体には、均一なホメオトロピック配向が固定化されており、且つ膜厚むらもなかった。また耐熱性にも優れていた。
【００４０】
（比較例１）実施例１において非イオン性界面活性剤「ＭＥＧＡＦＡＣ Ｆ−１７７」を添加しなかった以外は、実施例１と同様にして光学異方体を作製した。得られた光学異方体は、配向方向は均一なものの、膜厚むらが観察された。
（参考例）式（ａ）の化合物５０重量部及び式（ｄ）の化合物５０重量部及び光重合開始剤「ＩＲＧ−６５１」（チバガイギー社製）１．５重量部及び非イオン性界面活性剤ポリオキシエチレンソルビタンモノラウレート（商品名Ｔｗｅｅｎ＃２０）０．５重量部からなる重合性液晶組成物（Ｂ）を調製した。得られた組成物は室温でネマチック相を示し、ネマチック相から等方性液体相への相転移温度は４１℃であった。また、２５℃におけるｎe （異常光屈折率）は１．６４であり、ｎo （常光屈折率）は１．５２であった。
【００４１】
次に、重合性液晶組成物（Ｂ）をスピンコーターを用いてラビング処理を施したポリイミド配向膜を有するガラス基板上に膜厚が１０ミクロンになるように塗布した。この重合性液晶組成物（Ｂ）を塗布したガラス基板を、２枚の偏光フィルムの間において観察したところ、重合性液晶組成物は均一なホモジニアス配向しており、且つ膜厚むらもなかった。
次に、重合性液晶組成物（Ｂ）を塗布したガラス基板を窒素気流下において、室温で紫外線ランプ（ＵＶＰ社製、ＵＶＧＬ−２５）を用いて１６０ｍＪ／ｃｍ2の光量の紫外線を照射し、重合性液晶組成物を光重合して光学異方体を作製した。得られた光学異方体には、均一なホモジニアス配向が固定化されており、且つ膜厚むらもなかった。また耐熱性にも優れていた。
（参考比較例）参考例において非イオン性界面活性剤「Ｔｗｅｅｎ＃２０」を添加しなかった以外は、参考例と同様にして光学異方体を作製した。得られた光学異方体は、配向方向は均一なものの、膜厚むらが観察された。
【００４２】
（実施例２）式（ａ）の化合物５０重量部と式（ｄ）の化合物５０重量部、及び光重合開始剤「ＩＲＧ−６５１」（チバガイギー社製）１．５重量部及び右巻きの螺旋構造を誘起するカイラル化合物「Ｒ−８１１」（メルク社製）０．４９重量部及び非イオン性界面活性剤「Ｔｗｅｅｎ＃２０」０．５重量部からなり、螺旋ピッチが１６．１ミクロンの重合性液晶組成物（Ｃ）を得た。
【００４３】
この重合性液晶組成物（Ｃ）をスピンコーターを用いてラビング処理を施したポリカーボネート基板上に膜厚が１０ミクロンになるように塗布した。この重合性液晶組成物を塗布したポリカーボネート基板を、２枚の偏光フィルムの間において観察したところ、重合性液晶組成物は２３０度右ねじれの螺旋配向をしており、且つ膜厚むらもなかった。
次に、重合性液晶組成物（Ｃ）を塗布したポリカーボネート基板を窒素気流下において、室温で紫外線ランプ（ＵＶＰ社製、ＵＶＧＬ−２５）を用いて１６０ｍＪ／ｃｍ2の光量の紫外線を照射して、重合性液晶組成物を光重合して光学異方体を作製した。得られた光学異方体には、均一な２３０度右ねじれの螺旋配向が固定化されており、且つ膜厚むらもなかった。
【００４４】
（比較例２）実施例２において非イオン性界面活性剤「Ｔｗｅｅｎ＃２０」を添加しなかった以外は、実施例２と同様にして光学異方体を作製した。得られた光学異方体は、膜厚むら及びピンホール状の欠陥が観察された。